(57)【要約】【課題】シリコーンゴムと被接着部材とを良好に接着できる接着剤及び接着方法を提供すること。【解決手段】光硬化型アクリル樹脂組成物と、リン原子を有する（メタ）アクリル酸エステル類、（メタ）アクリロイル基を有する酸類、及び光酸発生剤類からなる群より選ばれる１つ以上の化合物とを含有するシリコーンゴム用接着剤とする。また、シリコーンゴムの表面を表面改質処理する工程と、表面改質処理されたシリコーンゴム上にシリコーンゴム用接着剤を塗布する工程と、シリコーンゴム用接着剤上に被接着部材を配置する工程と、シリコーンゴム用接着剤を硬化処理する工程とを有する接着方法とする。【選択図】なし【特許請求の範囲】
【請求項１】
シリコーンゴムと被接着部材とを接着する接着剤であって、
（ａ）成分：光硬化型アクリル樹脂組成物と、
（ｂ）成分：リン原子を有する（メタ）アクリル酸エステル類、（メタ）アクリロイル基を有する酸類、及び光酸発生剤類からなる群より選ばれる１つ以上の化合物と
を含有するシリコーンゴム用接着剤。
【請求項２】
前記（ａ）成分と前記（ｂ）成分の合計を１００質量部としたとき、前記（ｂ）成分が０．１〜２０質量部である請求項１に記載のシリコーンゴム用接着剤。
【請求項３】
前記（ｂ）成分がリン原子を有する（メタ）アクリル酸エステル類を含む請求項１または２に記載のシリコーンゴム用接着剤。
【請求項４】
前記光硬化型アクリル樹脂組成物が可視光硬化性を有する請求項１〜３のいずれかに記載のシリコーンゴム用接着剤。
【請求項５】
シリコーンゴムと被接着部材とを接着する方法であって、
（Ａ）前記シリコーンゴムの表面を表面改質処理する工程と、
（Ｂ）表面改質処理された前記シリコーンゴム上の少なくとも一部に、請求項１〜４のいずれかに記載のシリコーンゴム用接着剤を塗布する工程と、
（Ｃ）前記シリコーンゴム用接着剤上に前記被接着部材を配置する工程と、
（Ｄ）前記シリコーンゴム用接着剤を硬化処理する工程と
を有する接着方法。
【請求項６】
前記工程（Ａ）における表面改質処理をコロナ放電処理により行う請求項５に記載の接着方法。
【請求項７】
前記工程（Ｂ）における前記シリコーンゴム用接着剤の塗布を、スクリーン印刷法又はディスペンシング法により行う請求項５又は６に記載の接着方法。
【請求項８】
前記シリコーンゴム用接着剤に含まれる光硬化型アクリル樹脂組成物が可視光硬化性を有しており、前記工程（Ｄ）における硬化処理を可視光照射により行う請求項５〜７のいずれかに記載の接着方法。
【請求項９】
前記被接着部材が、ポリカーボネート、アクリル樹脂、及びＡＢＳ樹脂からなる群より選ばれる被接着部材である請求項５〜８のいずれかに記載の接着方法。
【発明の詳細な説明】
【技術分野】
【０００１】
本発明は、シリコーンゴムと被接着部材とを接着する接着剤及び接着方法に関する。
【背景技術】
【０００２】
従来、携帯電話、携帯情報端末、各種家電製品用リモコン、カードリモコン及び各種キーボード等の釦は、耐候性や電気絶縁性が優れているシリコーンゴムからなるキーパッドの上に、軟質樹脂又は硬質樹脂からなるキートップが接着されて形成されている。
【０００３】
そもそもシリコーンゴムは他の材料との接着性に乏しく剥離しやすいため、使用しているうちにキートップが脱離してしまうという問題があった。特に最近は、同じ釦を何度も押す操作が必要な場合も多く、その接着性を高める要求がより強くなってきている。
【０００４】
この問題に対して、シリコーンゴムを表面改質したのちに、シアノアクリレート等の短時間湿気硬化型の反応硬化性樹脂を接着剤として用いてキートップと接着する方法が、特開平１１−１４４５４９号公報（特許文献１）に記載されている。しかしながら、その接着性は未だ十分なものではなかった。また、短時間湿気硬化型の反応硬化性樹脂を用いるため、スクリーン印刷による塗布等が不可能であり生産性が低いという問題もあった。さらに、シアノアクリレートは被接着部材を白化させるという問題もあった。
【０００５】
シリコーンゴムの表面にあらかじめプライマー層を形成する方法も考えられるが、工程が多くなり製造コストが高くなるという問題があった。また、キートップにつば状のもの等を形成して脱離を防止する方法も考えられるが、この場合でも、キーパッドとキートップとが剥離した状態では、キートップが不安定な状態となり、操作性が悪くなってしまうという問題があった。
【特許文献１】特開平１１−１４４５４９号公報
【発明の開示】
【発明が解決しようとする課題】
【０００６】
本発明は、上記事情に鑑みなされたものであり、シリコーンゴムと被接着部材とを良好に接着できる接着剤及び接着方法を提供することを目的とするものである。
【課題を解決するための手段】
【０００７】
本発明は、
シリコーンゴムと被接着部材とを接着する接着剤であって
（ａ）成分：光硬化型アクリル樹脂組成物と、
（ｂ）成分：リン原子を有する（メタ）アクリル酸エステル類、（メタ）アクリロイル基を有する酸類、及び光酸発生剤類からなる群より選ばれる１つ以上の化合物と
を含有するシリコーンゴム用接着剤である。このような本発明のシリコーンゴム用接着剤によれば、シリコーンゴムと被接着部材とを良好に接着することができる。
【０００８】
前記（ａ）成分と前記（ｂ）成分の合計を１００質量部としたとき、前記（ｂ）成分が０．１〜２０質量部であることが好ましい。また、前記（ｂ）成分がリン原子を有する（メタ）アクリル酸エステル類を含むことが好ましい。また、前記光硬化型アクリル樹脂組成物が可視光硬化性を有することが好ましい。
【０００９】
また、本発明は、
シリコーンゴムと被接着部材とを接着する方法であって、
（Ａ）前記シリコーンゴムの表面を表面改質処理する工程と、
（Ｂ）表面改質処理された前記シリコーンゴム上の少なくとも一部に、上述のシリコーンゴム用接着剤を塗布する工程と、
（Ｃ）前記シリコーンゴム用接着剤上に前記被接着部材を配置する工程と、
（Ｄ）前記シリコーンゴム用接着剤を硬化処理する工程と
を有する接着方法である。このような本発明の接着方法によれば、シリコーンゴムと被接着部材とを良好に接着することができる。
【００１０】
前記工程（Ａ）における表面改質処理をコロナ放電処理により行うことが好ましい。また、前記工程（Ｂ）における前記シリコーンゴム用接着剤の塗布を、スクリーン印刷法又はディスペンシング法により行うことが好ましい。また、前記シリコーンゴム用接着剤に含まれる光硬化型アクリル樹脂組成物が可視光硬化性を有しており、前記工程（Ｄ）における硬化処理を可視光照射により行うことが好ましい。
【００１１】
本発明の接着方法は、前記被接着部材が、ポリカーボネート、アクリル樹脂、及びＡＢＳ樹脂からなる群より選ばれる被接着部材であるときに好適に実施される。
【発明の効果】
【００１２】
光硬化型アクリル樹脂組成物と、リン原子を有する（メタ）アクリル酸エステル類、（メタ）アクリロイル基を有する酸類、及び光酸発生剤類からなる群より選ばれる１つ以上の化合物とを含有する本発明のシリコーンゴム用接着剤によれば、シリコーンゴムと被接着部材とを良好に接着することができる。また、シリコーンゴムの表面を表面改質処理する工程と、表面改質処理されたシリコーンゴム上にシリコーンゴム用接着剤を塗布する工程と、シリコーンゴム用接着剤上に被接着部材を配置する工程と、シリコーンゴム用接着剤を硬化処理する工程とを有する本発明の接着方法によれば、シリコーンゴムと被接着部材とを良好に接着することができる。
【発明を実施するための最良の形態】
【００１３】
本発明のシリコーンゴム用接着剤及び接着方法は、シリコーンゴムと被接着部材との接着に関するものである。シリコーンゴムは、一般的に接着性に乏しく剥離しやすいが、本発明のシリコーンゴム用接着剤及び接着方法によれば、シリコーンゴムと被接着部材とを良好に接着することが可能となる。
【００１４】
本発明のシリコーンゴム用接着剤は、
（ａ）成分：光硬化型アクリル樹脂組成物と、
（ｂ）成分：リン原子を有する（メタ）アクリル酸エステル類、（メタ）アクリロイル基を有する酸類、及び光酸発生剤類から選ばれる１つ以上の化合物と
を含有するシリコーンゴム用接着剤である。
【００１５】
（ａ）成分である光硬化型アクリル樹脂組成物には、（メタ）アクリレート系モノマー又はオリゴマーと、光重合開始剤と、その他必要に応じて反応性希釈剤、溶媒、増感剤、顔料、充填材、塗料、消泡剤等が含まれる。なお、「（メタ）アクリレート」の表現は、メタクリレート又はアクリレートを意味する（以下同様）。
【００１６】
（メタ）アクリレート系モノマー又はオリゴマーとしては、単官能（メタ）アクリレートモノマー、多官能（メタ）アクリレートモノマー、ポリエーテル（メタ）アクリレート、ポリエステル（メタ）アクリレート、ポリウレタン（メタ）アクリレート、ポリエーテルポリウレタン（メタ）アクリレート、ポリエステルポリウレタン（メタ）アクリレート、エポキシ（メタ）アクリレート、メラミン（メタ）アクリレート、アミノ樹脂（メタ）アクリレート、アクリル樹脂（メタ）アクリレート、又はこれらの変性物等公知のものを適宜選択して用いることができる。これらは１種でも良く、２種以上を組み合わせても良い。（メタ）アクリレート系オリゴマーを用いるときは、これらが高粘度であるため、通常反応性希釈剤や溶媒により粘度調整される。
【００１７】
光重合開始剤としては、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、ベンゾフェノン、１−［４−（２−ヒドロキシエトキシ）フェニル］−２−ヒドロキシ−２−メチル−１−プロパン−１−オン、２−メチル−１［４−（メチルチオ）フェニル］−２−モリフォリノプロパン−１−オン、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド、アシルフォスフィンオキサイド等、公知のものを適宜選択して用いることができる。これらは１種でも良く、２種以上を組み合わせても良い。
【００１８】
上記のような成分を含む光硬化型アクリル樹脂組成物は、紫外線硬化性を有していても可視光硬化性を有していても良い。紫外線硬化性を有する光硬化型アクリル樹脂組成物の市販品としては、ヘンケルジャパン社製３４９、３５０、３５２、３６６、３５２３、ＬＩＤ−１３１６（以上、商品名）等が挙げられる。可視光硬化性を有する光硬化型アクリル樹脂組成物の市販品としては、ヘンケルジャパン社製３２０１、３２２１、３３０１、３３１１、３３２１、３３４１、３１０２、３１０３、３１０４、３１０５、３１０６（以上、商品名）等が挙げられる。特に、ポリカーボネート、アクリル樹脂、及びＡＢＳ樹脂からなる群より選ばれる被接着部材を透過しやすい可視光で硬化可能であることから、可視光硬化性を有することが好ましい。なお、被接着部材の耐熱性が低いときに利用が困難な熱硬化型のアクリル樹脂組成物はあまり好ましくない。
【００１９】
（ｂ）成分となるリン原子を有する（メタ）アクリル酸エステル類としては、リン酸又は亜リン酸の、モノエステル、ジエステル又はトリエステルであって、そのエステルを形成する官能基の少なくとも１つが（メタ）アクリロイルオキシ基を有する化合物を使用できる。好ましくはリン酸の、モノエステル、ジエステル又はトリエステルであり、より好ましくは下記式（１）で示される化合物である。
【００２０】
【化１】
2005113040.tif 000002
【００２１】
式（１）中、Ｒは水素又はメチル基、Ｒ’は水素又は炭素数１〜１８のアルキル基又は炭素数６〜１８のアリール基又は炭素数７〜１８のアラルキル基、Ｘは２価の有機基、ｍは０〜３の整数、ａは０＜ａ≦３となる値、ｂはｂ＝３−ａとなる値を表す。Ｒ’は水素又は炭素数１〜６のアルキル基であることが好ましく、水素であることがより好ましい。Ｘは炭素数２〜１２のアルキレン基又は−Ｃ（Ｏ）ＣyＨ2y−（ｙは１〜１２の整数）であることが好ましく、炭素数２〜６のアルキレン基又は−Ｃ（Ｏ）ＣzＨ2z−（ｚは１〜６の整数）がより好ましい。具体的には、−Ｃ2Ｈ4−、−Ｃ3Ｈ6−、−Ｃ4Ｈ8−、−Ｃ5Ｈ10−、−Ｃ6Ｈ12−、−Ｃ（Ｏ）ＣＨ2−、−Ｃ（Ｏ）Ｃ2Ｈ4−、−Ｃ（Ｏ）Ｃ3Ｈ6−、−Ｃ（Ｏ）Ｃ4Ｈ8−、−Ｃ（Ｏ）Ｃ5Ｈ10−、−Ｃ（Ｏ）Ｃ6Ｈ12−が挙げられる。ｍは１又は２であることが好ましい。ｍが２以上でＸが複数存在する場合、それぞれのＸは異なっていても良い。ａは１≦ａ≦３となる値であることが好ましい。特に、下記式（２）又は式（３）で示される化合物であることが好ましい。
【００２２】
【化２】
2005113040.tif 000003
【００２３】
式（２）及び式（３）中、Ｒは水素又はメチル基、ａは１．５≦ａ≦３となる値、ｂはｂ＝３−ａとなる値を表す。このようなリン原子を有する（メタ）アクリル酸エステル類の市販品としては、日本化薬社製カヤマーＰＭ−２、ＰＭ−２１（以上、商品名）、大阪有機化学工業社製Ｖｉｓｃｏａｔ  ３ＰＡ（商品名）、共栄社化学社製ライトアクリレートＰ−１Ａ、Ｐ−２Ａ、ライトエステルＰ−１Ｍ、Ｐ−２Ｍ、ＨＯＡ−ＰＭ（以上、商品名）等が挙げられる。これらは１種でも良く、２種以上を組み合わせても良い。
【００２４】
（ｂ）成分となる（メタ）アクリロイル基を有する酸類としては、例えば、（メタ）アクリロイル基を有するカルボン酸類を好ましく使用できる。（メタ）アクリロイル基を有するカルボン酸類としては、（メタ）アクリル酸、α−カルボキシエチル（メタ）アクリレート、β−カルボキシエチル（メタ）アクリレート等を使用できる。これらは１種でも良く、２種以上を組み合わせても良い。なお、（メタ）アクリロイル基を有するリン酸類及び（メタ）アクリロイル基を有する亜リン酸類は、上記のリン原子を有する（メタ）アクリル酸エステル類に含まれるものであり、便宜上この（メタ）アクリロイル基を有する酸類には含まれないとする。
【００２５】
（ｂ）成分となる光酸発生剤類としては、可視光又は紫外線によってブレンステッド酸を生成する化合物を使用できる。使用できる光酸発生剤類としては、例えば、トリアリールスルホニウムヘキサフルオロアンチモネート、トリアリールスルホニウムヘキサフルオロホスフェート、ビス［４−（ジフェニルスルホニオ）−フェニル］スルフィド−ビス−ヘキサフルオロホスフェート等が挙げられる。好ましくは、トリアリールスルホニウムヘキサフルオロホスフェートである。このような光酸発生剤類の市販品としては、ＵＣＢケミカル社製Ｕｖａｃｕｒｅ１５９０（商品名）、ダウケミカル社製ＵＶＩ６９９０（商品名）、和光純薬社製ＷＰＡＧ−１４５、ＷＰＡＧ−１７０、ＷＰＡＧ−１９９、ＷＰＡＧ２８１、ＷＰＡＧ３３６、ＷＰＡＧ―３６７、ＷＰＩ−１１３（以上、商品名）、住友精化社製ＢＭＰＳ、ＢＳＰ（以上、商品名）等が挙げられる。これらは１種でも良く、２種以上を組み合わせても良い。
【００２６】
本発明のシリコーンゴム用接着剤に含まれる上記のような（ｂ）成分としては、単独でも２つ以上の化合物を併用しても良い。より高い接着性を発現できることから、（ｂ）成分がリン原子を有する（メタ）アクリル酸エステル類を含むことが好ましい。
【００２７】
本発明のシリコーンゴム用接着剤は、上記の（ａ）成分と（ｂ）成分を含有するものであれば良い。その配合比には特に制限はないが、高い接着性を発現できることから、（ａ）成分と（ｂ）成分の合計を１００質量部としたとき、（ｂ）成分が０．１〜２０質量部であるであることが好ましく、０．５〜１０質量部であることがより好ましい。
【００２８】
本発明のシリコーンゴム用接着剤は、要求される特性に応じて他の成分を含むものであっても良い。高い接着性を維持する観点から、シリコーンゴム用接着剤に含まれる（ａ）成分と（ｂ）成分の合計が全体の９０質量％程度以上とすることが好ましい。
【００２９】
本発明のシリコーンゴム用接着剤は、１液の状態でも、２液以上に分かれた状態でも良いが、１液の状態の方が簡便に使用できるため好ましい。
【００３０】
以上のような本発明のシリコーンゴム用接着剤によれば、シリコーンゴムと被接着部材とを良好に接着することが可能となる。特に、携帯電話、携帯情報端末、各種家電製品用リモコン、カードリモコン及び各種キーボード等の釦のキーパットであるシリコーンゴムと、その釦のキートップである軟質樹脂又は硬質樹脂とを接着するのに好適である。
【００３１】
また、本発明の接着方法は、シリコーンゴムと被接着部材とを接着する方法であって、
（Ａ）シリコーンゴムの表面を表面改質処理する工程と、
（Ｂ）表面改質処理されたシリコーンゴム上の少なくとも一部に、上述のシリコーンゴム用接着剤を塗布する工程と、
（Ｃ）シリコーンゴム用接着剤上に被接着部材を配置する工程と、
（Ｄ）シリコーンゴム用接着剤を硬化処理する工程と
を有する接着方法である。
【００３２】
シリコーンゴムは特に限定されず、ミラブル型シリコーンゴム又は液状シリコーンゴムを用いて、所望の大きさ・形状に成形されたものを用いることができる。厚さは、通常０．１ｍｍ〜１０ｍｍ程度のものを用いる。ミラブル型シリコーンゴムとしては、例えば、東レ・ダウコーニング・シリコーン社製ＳＨ８３１Ｕ、ＳＨ８４１Ｕ、ＳＨ８５１Ｕ、ＳＨ９６１Ｕ、ＳＥ４７０５Ｕ、ＳＥ４７０６Ｕ（以上、商品名）、信越シリコーン社製ＫＥ９３１−Ｕ、ＫＥ９４１−Ｕ、ＫＥ９５１−Ｕ、ＫＥ９６１−Ｕ、ＫＥ９７１−Ｕ、ＫＥ９８１−Ｕ（以上、商品名）、東芝シリコーン社製ＴＳＥ２２１−４Ｕ、ＴＳＥ２２１−５Ｕ、ＴＳＥ２１２１−６Ｕ、ＸＥ２０−５２３−５Ｕ、ＸＥ２０−５２３−６Ｕ（以上、商品名）等が挙げられる。液状シリコーンゴムとしては、例えば、東レ・ダウコーニング・シリコーン社製ＳＥ６７４５Ａ／Ｂ（商品名）、信越シリコーン社製ＫＥ１９９０（Ａ／Ｂ）（商品名）、東芝シリコーン社製ＴＳＥ３５０３、ＴＳＥ３５０４、ＴＳＥ３５０、ＴＳＥ３５０２（以上、商品名）等が挙げられる。
【００３３】
被接着部材は特に限定されず、ポリエチレン、ポリプロピレン、ポリ塩化ビニル、ポリ酢酸ビニル、ポリビニルアルコール、ポリカーボネート、ポリオキシメチレン、ポリエチレンテレフタレート、ポリエチレンナフタレート、ポリテトラフルオロエチレン、ポリアミド、ポリイミド、ＡＢＳ樹脂、ＡＳ樹脂、アクリル樹脂、エポキシ樹脂、不飽和ポリエステル樹脂、フェノール樹脂等の樹脂、銅、鉄、アルミニウム等の金属、金属酸化物、金属窒化物、金属フッ化物等のセラミックス等を被接着部材とすることができる。シリコーンゴムとの接着性が低かった樹脂、中でも、ポリカーボネート、ＡＢＳ樹脂、及びアクリル樹脂からなる群より選ばれる被接着部材としたときに、本発明のシリコーンゴム用接着剤を使用する効果が大きい。ポリカーボネートを被接着部材としたときに、本発明のシリコーンゴム用接着剤を使用する効果が特に大きい。
【００３４】
本発明の接着方法では、まず、（Ａ）シリコーンゴムの表面を表面改質処理する工程を行う。この表面改質処理により、シリコーンゴムの表面が接着しやすい状態となり、被接着部材との接着強度を高めることができる。表面改質処理としては、具体的に、（ｉ）水銀灯からの短波長の紫外線による照射処理、（ｉｉ）大気中で電極間に高電圧をかけて絶縁破壊させた放電によるコロナ放電処理、（ｉｉｉ）強い酸化炎中に通す火炎処理、（ｉｖ）低圧の不活性ガスや、酸素、ハロゲンガス等の中でのグロー放電によるプラズマ処理、（ｖ）シラン系、チタン系、アルミニウム系等のカップリング剤を表面に塗布する処理等が挙げられる。いずれもシリコーンゴムの表面エネルギーを増大させる効果を有するものであり、被接着部材との接着強度を高くすることができるものである。特に、簡便な処理で接着強度を高くできる観点から、コロナ放電処理が好ましい。また、これらの表面改質処理は１種のみでも良く、複数の表面改質処理を組み合わせて実施しても良い。
【００３５】
本発明の接着方法では、次に、（Ｂ）表面改質処理されたシリコーンゴム上の少なくとも一部に、シリコーンゴム用接着剤を塗布する工程を行う。シリコーンゴム用接着剤としては、前述のような本発明のシリコーンゴム用接着剤を用いる。塗布方法は特に限定されず、例えば、はけ塗り法、ローラーコート法、ディッピング法、ポッティング法、スピンコート法、スクリーン印刷法、ディスペンシング法等が挙げられる。正確な場所に効率良く塗布する観点から、スクリーン印刷法又はディスペンシング法が好ましい。特に生産性の観点からスクリーン印刷法が好ましい。塗布する厚さは特に制限ないが、高い接着性を発現させる観点から、１〜２００μｍ程度が好ましい。
【００３６】
本発明の接着方法では、工程（Ｂ）の後に、（Ｃ）シリコーンゴム用接着剤上に被接着部材を配置する工程、及び、（Ｄ）シリコーンゴム用接着剤を硬化処理する工程を行う。このようにして、シリコーンゴムと被接着部材との間にシリコーンゴム用接着剤が硬化した接着層を形成することで、シリコーンゴムと被接着部材とが良好に接着する。照射する光の波長や強度は、用いるシリコーンゴム用接着剤に含まれる成分、特に光硬化型アクリル樹脂組成物の光硬化特性に応じて適宜選択して決定すればよい。特に、ポリカーボネート、アクリル樹脂、及びＡＢＳ樹脂からなる群より選ばれる被接着部材を透過しやすい可視光で硬化可能であることから、シリコーンゴム用接着剤に含まれる光硬化型アクリル樹脂組成物が可視光硬化性を有しており、シリコーンゴム用接着剤の硬化処理を可視光照射により行うことが好ましい。光の照射時の温度は常温（約２０℃）で行うことが多いが、被接着部材が変形等を起こさない範囲内で加熱をしながら行うこともできる。
【００３７】
以上のような本発明の接着方法によれば、シリコーンゴムと被接着部材とを良好に接着することが可能となる。特に、携帯電話、携帯情報端末、各種家電製品用リモコン、カードリモコン及び各種キーボード等の釦のキーパットであるシリコーンゴムと、その釦のキートップである軟質樹脂又は硬質樹脂とを接着するのに好適である。
【実施例】
【００３８】
以下、実施例により本発明を詳細に説明する。
【００３９】
（実施例１）
１５ｍｍ×２５ｍｍ×厚さ３ｍｍのシリコーンゴム（商品名：ＫＥ９３１−Ｕ、信越シリコーン社製）の表面を、ＴＡＮＴＥＣ社製Ｈｉｇｈ  Ｆｒｅｑｕｅｎｃｙ  Ｇｅｎｅｒａｔｏｒ  ＨＶ０５−２（商品名）を用いてコロナ放電処理した。具体的には、シリコーンゴムを、３０〜５００ｃｍ／ｍｉｎ程度でコンベア搬送し、棒状電極を用いて１００〜２８０Ｗ、大気中の条件でコロナ放電処理をした。
【００４０】
このコロナ放電処理されたシリコーンゴムの表面に、表１に示す成分を含有するシリコーンゴム用接着剤を、硬化後の厚さで５〜５０μｍとなるように、スクリーン印刷法により塗布した。その上にポリカーボネート樹脂板（１５ｍｍ×２５ｍｍ×厚さ３ｍｍ）をシリコーンゴムと十字状になるように配置した。その後、可視光を１００ｍＷ／ｃｍ2の強度で３０秒照射することで、シリコーンゴム用接着剤が硬化した接着層を形成し、シリコーンゴムとポリカーボネート樹脂板が接着した試験片を得た。
【００４１】
得られた試験片におけるシリコーンゴムの補強のため、プリズムプライマー７７０（表面前処理剤、ヘンケルジャパン社製、商品名）／プリズム４０１（シアノアクリレート系接着剤、ヘンケルジャパン社製、商品名）によってシリコーンゴム側にガラスエポキシ積層板（型番：ＥＳ３２３０、利昌工業社製、商品名）を貼り付けた後、引張り試験（島津製作所製オートグラフＡＧＳ−１００Ａ（商品名）を使用、条件：１０ｍｍ／ｍｉｎ、室温）により接着強度の評価を試みた。シリコーンゴムとポリカーボネート樹脂板との間で破壊する前に、シリコーンゴムとガラスエポキシ積層板との間で破壊した。結果を表１に示した。
【００４２】
（実施例２〜４）
表１に示す成分を含有するシリコーンゴム用接着剤をそれぞれ用いた以外は、実施例１と同様の手法により試験片を作製した。また、実施例１と同様の手法により、それらの接着強度を評価した。結果を表１にまとめて示した。
【００４３】
（比較例１）
３３４１（商品名、ヘンケルジャパン社製）を接着剤として用いた以外は、実施例１と同様の手法により試験片を作製した。また、実施例１と同様の手法により、その接着強度を評価した。接着強度は０．２２Ｎ／ｍｍ2であった。結果を表１に示した。
【００４４】
【表１】
2005113040.tif 000004
【００４５】
＊接着剤組成の数字は質量部、接着強度のＳＦは材料破壊
・３３４１：可視光硬化型アクリル樹脂組成物（主成分：脂肪族ポリエーテルポリウレタンアクリレート、ヘンケルジャパン社製、商品名）
・カヤマーＰＭ−２：リン酸メタクリレート（日本化薬社製、商品名）
・ＵＶＩ６９９０：光酸発生剤（ダウケミカル社製、商品名）
以上の結果より、（ａ）成分である光硬化型アクリル樹脂組成物と、（ｂ）成分であるリン原子を有する（メタ）アクリル酸エステル類、（メタ）アクリロイル基を有する酸類、又は光酸発生剤類とを含有するシリコーンゴム用接着剤（実施例１〜４）を用いることで、従来品（比較例１）に比べて、シリコーンゴムとポリカーボネートの接着強度が向上することが分かった。特に、リン原子を有する（メタ）アクリル酸エステル類を含有するシリコーンゴム用接着剤（実施例１）を用いることで、接着強度が飛躍的に向上することが分かった。
【００４６】
（実施例５〜９）
表２に示す成分を含有するシリコーンゴム用接着剤をそれぞれ用いた以外は、実施例１と同様の手法により試験片を作製した。また、実施例１と同様の手法により、それらの接着強度を評価した。結果を表２にまとめて示した。
【００４７】
【表２】
2005113040.tif 000005
【００４８】
＊接着剤組成の数字は質量部、接着強度のＳＦは材料破壊
・ＥｐＡ／ＨＥＭＡ混合物：エポキシアクリレート（エベクリル３７００：ＵＣＢケミカル社製、商品名）／２−ヒドロキシエチルメタクリレート混合物、ＥｐＡ／ＨＥＭＡの質量比＝７０／３０
・Ａ−１８４：シランカップリング剤（ニホンユニカー社製、商品名）
・イルガキュア−１８４：光重合開始剤（チバスペシャルティーケミカル社製、商品名）
・ルシリンＴＰＯ：光重合開始剤（ＢＡＳＦ社製、商品名）
・カヤマーＰＭ−２：リン酸メタクリレート（日本化薬社製、商品名）
・Ｖｉｓｃｏａｔ  ３ＰＡ：リン酸アクリレート（大阪有機化学工業社製、商品名）
以上の結果より、（ａ）成分の種類及び（ｂ）成分（リン原子を有する（メタ）アクリル酸エステル類）の種類によらず、シリコーンゴムとポリカーボネートの接着強度は極めて高くなることが分かった。
【００４９】
（実施例１０〜１４）
表３に示す成分を含有するシリコーンゴム用接着剤をそれぞれ用いた以外は、実施例１と同様の手法により試験片を作製した。また、実施例１と同様の手法により、それらの接着強度を評価した。結果を表３にまとめて示した。
【００５０】
【表３】
2005113040.tif 000006
【００５１】
＊接着剤組成の数字は質量部、接着強度のＳＦは材料破壊
・エベクリル２３０：芳香族ポリエーテルポリウレタンアクリレート（ＵＣＢケミカル社製、商品名）
・フォトマー４０３９：アクリルモノマー（コグニス社製、商品名）
・エルバサイト２０１３：ＰＭＭＡ（ポリメチルメタクリレート）（ルーサイト社製、商品名）
・ベイマック：アクリルゴム（デュポン社製、商品名）
・安定化剤混合物：エチレンジアミンテトラアセテートナトリウム塩水溶液
・Ａ−１７４：シランカップリング剤（ニホンユニカー社製、商品名）
・イルガキュア−１８４：光重合開始剤（チバスペシャルティーケミカル社製、商品名）
・ルシリンＴＰＯ：光重合開始剤（ＢＡＳＦ社製、商品名）
・カヤマーＰＭ−２：リン酸メタクリレート（日本化薬社製、商品名）
以上の結果より、（ａ）成分の種類及び（ｂ）成分の種類によらず、また（ｂ）成分として２つ以上の化合物を併用した場合でも、シリコーンゴムとポリカーボネートの接着強度は極めて高くなることが分かった。